(57)【要約】  ジハロゲンとベンズイミダゾール部分を含有する化合物との反応生成物のポリマーが金属電気めっき組成物中に含まれて、基板上に水平な金属析出物を提供する。【特許請求の範囲】
【請求項１】
１つ以上のジハロゲンと、以下の式を有する１つ以上の化合物とを含む反応生成物を含むポリマーであって、
【化１】
2016538374.tif 000027
式中、環Ａ及びＢのＲ１、Ｒ２、及びＲ３が、同一または異なってもよく、かつ水素、チオール、直鎖もしくは分岐鎖チオ（Ｃ１−Ｃ１２）アルキル、ヒドロキシル、直鎖もしくは分岐鎖ヒドロキシ（Ｃ１−Ｃ１２）アルキル、アミン、直鎖もしくは分岐鎖アルキル（Ｃ１−Ｃ１２）アミン、直鎖もしくは分岐鎖（Ｃ１−Ｃ１２）アルキル、アルコキシ、直鎖もしくは分岐鎖アルコキシ（Ｃ１−Ｃ１２）アルキル、または置換もしくは非置換アリールであるが、但し、前記１つ以上のジハロゲンと反応して前記反応生成物を形成する式（Ｉ）の前記化合物のうちの少なくとも１つ、環ＡまたはＢのＲ２及びＲ３が、それらの炭素原子と一緒になって、縮合された置換もしくは非置換の６員芳香族環を形成することを条件とし、Ｒが、（Ｃ１−Ｃ１２）アルキル、エーテル部分、ポリエーテル部分、カルボニル、＞Ｃ＝Ｓ、＞Ｃ＝ＮＨ、置換もしくは非置換アリール、または置換もしくは非置換シクロアルキルである、前記ポリマー。
【請求項２】
１つ以上の金属イオン源と、電解質と、１つ以上のポリマーと、を含む金属電気めっき組成物であって、前記ポリマーが、１つ以上のジハロゲンと、以下の式を有する１つ以上の化合物との反応生成物を含み、
【化２】
2016538374.tif 000028
式中、環Ａ及びＢのＲ１、Ｒ２、及びＲ３が、同一または異なってもよく、かつ水素、チオール、直鎖もしくは分岐鎖チオ（Ｃ１−Ｃ１２）アルキル、ヒドロキシル、直鎖もしくは分岐鎖ヒドロキシ（Ｃ１−Ｃ１２）アルキル、アミン、直鎖もしくは分岐鎖アルキル（Ｃ１−Ｃ１２）アミン、直鎖もしくは分岐鎖（Ｃ１−Ｃ１２）アルキル、アルコキシ、直鎖もしくは分岐鎖アルコキシ（Ｃ１−Ｃ１２）アルキル、または置換もしくは非置換アリールであるが、但し、前記１つ以上のジハロゲンと反応して前記反応生成物を形成する式（Ｉ）の前記化合物のうちの少なくとも１つ、環ＡまたはＢのＲ２及びＲ３が、それらの炭素原子と一緒になって、縮合された置換もしくは非置換の６員芳香族環を形成することを条件とし、Ｒが、（Ｃ１−Ｃ１２）アルキル、エーテル部分、ポリエーテル部分、カルボニル、＞Ｃ＝Ｓ、＞Ｃ＝ＮＨ、置換もしくは非置換アリール、または置換もしくは非置換シクロアルキルである、前記金属電気めっき組成物。
【請求項３】
前記１つ以上のポリマーが、０．０１ｐｐｍ〜５，０００ｐｐｍの量で前記組成物中に含まれる、請求項２に記載の前記金属電気めっき組成物。
【請求項４】
前記１つ以上の金属イオン源が、銅塩及びスズ塩から選択される、請求項２に記載の前記金属電気めっき組成物。
【請求項５】
１つ以上の促進剤及び抑制剤を更に含む、請求項２に記載の前記金属電気めっき浴。
【請求項６】
ａ）めっきされる基板を、１つ以上の金属イオン源と、電解質と、１つ以上のポリマーと、を含む金属電気めっき組成物と接触させることであって、前記１つ以上のポリマーが、１つ以上のジハロゲンと、以下の式を有する１つ以上の化合物との反応生成物を含み、
【化３】
2016538374.tif 000029
式中、環Ａ及びＢのＲ１、Ｒ２、及びＲ３が、同一または異なってもよく、かつ水素、チオール、直鎖もしくは分岐鎖チオ（Ｃ１−Ｃ１２）アルキル、ヒドロキシル、直鎖もしくは分岐鎖ヒドロキシ（Ｃ１−Ｃ１２）アルキル、アミン、直鎖もしくは分岐鎖アルキル（Ｃ１−Ｃ１２）アミン、直鎖もしくは分岐鎖（Ｃ１−Ｃ１２）アルキル、アルコキシ、直鎖もしくは分岐鎖アルコキシ（Ｃ１−Ｃ１２）アルキル、または置換もしくは非置換アリールであるが、但し、前記１つ以上のジハロゲンと反応して前記反応生成物を形成する式（Ｉ）の前記化合物のうちの少なくとも１つ、環ＡまたはＢのＲ２及びＲ３が、それらの炭素原子と一緒になって、縮合された置換もしくは非置換の６員芳香族環を形成することを条件とし、Ｒが、（Ｃ１−Ｃ１２）アルキル、エーテル部分、ポリエーテル部分、カルボニル、＞Ｃ＝Ｓ、＞Ｃ＝ＮＨ、置換もしくは非置換アリール、または置換もしくは非置換シクロアルキルである、接触させることと、
ｂ）電流を印加することと、
ｃ）前記基板上に金属を析出させることと、を含む、方法。
【請求項７】
前記１つ以上の源または金属イオンが、銅塩及びスズ塩から選択される、請求項６に記載の前記方法。
【請求項８】
前記基板が、プリント回路板である、請求項６に記載の前記方法。
【発明の詳細な説明】
【技術分野】
【０００１】
本発明は、電気めっき組成物用のレベラーとしてベンズイミダゾール部分を含有するポリマーを対象とする。より具体的には、本発明は、熱信頼性及び付き回り性の電気めっき組成物用のレベラーとしてベンズイミダゾール部分を含有するポリマーを対象とする。
【背景技術】
【０００２】
金属コーティングで物品を電気めっきするための方法は、一般的に、電極のうちの１つがめっきされる物品であるめっき溶液中の２つの電極間に電流を通すことを含む。典型的な酸性銅めっき溶液は、溶解銅、通常、硫酸銅と、浴に導電性を与えるのに十分な量の硫酸などの酸性電解質と、めっきの均一性及び金属析出物の質を改善するための特許添加剤とを含む。かかる添加剤としては、とりわけ、促進剤、レベラー、及び抑制剤が挙げられる。
【０００３】
電解銅めっき溶液は、装飾及び防食コーティングなどの様々な産業用途、ならびに電子工学産業において、特にプリント回路板及び半導体の製作のために使用される。回路板製作の場合、銅は、プリント回路板の表面の選択された部分にわたって、ブラインドビア中及び回路板基材の表面間を通る貫通穴の壁上に電気めっきされる。貫通穴の壁は、銅が貫通穴の壁に電気めっきされる前に、まず無電解金属析出などによって導電性にされる。めっきされた貫通穴は、一方の板表面から他方の板表面への導電性経路を提供する。半導体製作の場合、銅は、ビア、溝、またはこれらの組み合わせなどの様々な形体を含むウェハの表面にわたって電気めっきされる。ビア及び溝は金属化されて、半導体デバイスの様々な層間に導電性を提供する。
【０００４】
プリント回路板（「ＰＣＢ」）の電気めっきなどのめっきのある特定の分野において、電気めっき浴中での促進剤及びレベラーの使用が、基板表面上の均一な金属析出物を達成するのに極めて重要であり得ることが周知である。不規則なトポグラフィを有する基板のめっきは、特定の困難をもたらし得る。電気めっき中、電圧降下変動が典型的に不規則な表面に沿って存在し、これは不均等な金属析出物をもたらし得る。めっきの不規則性は、電圧降下変動が比較的極端である場合、すなわち、表面の不規則性が相当である場合に、悪化する。結果として、かかる表面の不規則性には、過剰めっきと呼ばれるより厚い金属析出物が観察される。したがって、実質的に均一な厚さの金属層は、電子デバイスの製造においてしばしば困難なステップである。電子デバイスにおいて実質的に均一または水平な銅層を提供するために、レベリング剤が銅めっき浴中で使用される場合が多い。
【０００５】
携帯性の傾向は、電子デバイスの機能性の増強と相まって、ＰＣＢの小型化を推進している。貫通穴相互接続ビアを有する従来の多層ＰＣＢは、必ずしも実用的な溶液ではない。ブラインドビアを利用する逐次蓄積技術などの高密度相互接続のための代替的なアプローチが開発されている。ブラインドビアを使用するプロセスにおける目的のうちの１つは、基板表面にわたって銅析出物の厚さ変動を最小化しながら、ビア充填を最大化することである。これは、ＰＣＢが貫通穴及びブラインドビアの両方を含む場合に特に困難である。
【０００６】
一般的に、銅めっき浴中で使用されるレベリング剤は、基板表面にわたって析出物のより良好なレベリングを提供するが、電気めっき浴の付き回り性を損なう傾向がある。付き回り性は、孔中央の銅析出物の厚さ対表面でのその厚さの比率として定義される。貫通穴及びブラインドビアの両方を含むより新しいＰＣＢが製造されている。現在の浴添加剤、特に現在のレベリング剤は、基板表面上に水平な銅析出物を提供せず、効率的に貫通穴及びブラインドビアを充填しない。したがって、水平な銅析出物を提供しながら、浴の付き回り性に著しく影響を与えない、ＰＣＢの製造において使用される銅電気めっき浴中での使用のためのレベリング剤が、当該技術分野において依然として必要とされている。
【発明の概要】
【０００７】
ポリマーは、以下の式を有する１つ以上の化合物を有する１つ以上のジハロゲンの反応生成物を含み、
【０００８】
【化１】
2016538374.tif 000002
【０００９】
式中、環Ａ及びＢのＲ１、Ｒ２、及びＲ３は、同一または異なってもよく、かつ水素、チオール、直鎖もしくは分岐鎖チオ（Ｃ１−Ｃ１２）アルキル、ヒドロキシル、直鎖もしくは分岐鎖ヒドロキシ（Ｃ１−Ｃ１２）アルキル、アミン、直鎖もしくは分岐鎖アルキル（Ｃ１−Ｃ１２）アミン、直鎖もしくは分岐鎖（Ｃ１−Ｃ１２）アルキル、アルコキシ、直鎖もしくは分岐鎖アルコキシ（Ｃ１−Ｃ１２）アルキル、または置換もしくは非置換アリールであるが、但し、１つ以上のジハロゲンと反応して反応生成物を形成する式（Ｉ）の化合物のうちの少なくとも１つ、環ＡまたはＢのＲ２及びＲ３が、それらの炭素原子と一緒になって、縮合された置換もしくは非置換の６員芳香族環を形成することを条件とし、Ｒは、（Ｃ１−Ｃ１２）アルキル、エーテル部分、ポリエーテル部分、カルボニル、＞Ｃ＝Ｓ、＞Ｃ＝ＮＨ、置換もしくは非置換アリール、または置換もしくは非置換シクロアルキルである。
【００１０】
金属電気めっき組成物は、１つ以上の金属イオン源、電解質、及び１つ以上のポリマーを含む、この１つ以上のポリマーは、１つ以上のジハロゲンと、以下の式を有する１つ以上の化合物との反応生成物を含み、
【００１１】
【化２】
2016538374.tif 000003
【００１２】
式中、環Ａ及びＢのＲ１、Ｒ２、及びＲ３は、同一または異なってもよく、かつ水素、チオール、直鎖もしくは分岐鎖チオ（Ｃ１−Ｃ１２）アルキル、ヒドロキシル、直鎖もしくは分岐鎖ヒドロキシ（Ｃ１−Ｃ１２）アルキル、アミン、直鎖もしくは分岐鎖アルキル（Ｃ１−Ｃ１２）アミン、直鎖もしくは分岐鎖（Ｃ１−Ｃ１２）アルキル、アルコキシ、直鎖もしくは分岐鎖アルコキシ（Ｃ１−Ｃ１２）アルキル、または置換もしくは非置換アリールであるが、但し、１つ以上のジハロゲンと反応して反応生成物を形成する式（Ｉ）の化合物のうちの少なくとも１つ、環ＡまたはＢのＲ２及びＲ３が、それらの炭素原子と一緒になって、縮合された置換もしくは非置換の６員芳香族環を形成することを条件とし、Ｒは、（Ｃ１−Ｃ１２）アルキル、エーテル部分、ポリエーテル部分、カルボニル、＞Ｃ＝Ｓ、＞Ｃ＝ＮＨ、置換もしくは非置換アリール、または置換もしくは非置換シクロアルキルである。
【００１３】
方法は、金属めっきされる基板を、金属イオン源、電解質、及び１つ以上のポリマーを含む金属電気めっき組成物と接触させることであって、１つ以上のポリマーが、１つ以上のジハロゲンと、以下の式を有する１つ以上の化合物との反応生成物を含み、
【００１４】
【化３】
2016538374.tif 000004
【００１５】
式中、環Ａ及びＢのＲ１、Ｒ２、及びＲ３が、同一または異なってもよく、かつ水素、チオール、直鎖もしくは分岐鎖チオ（Ｃ１−Ｃ１２）アルキル、ヒドロキシル、直鎖もしくは分岐鎖ヒドロキシ（Ｃ１−Ｃ１２）アルキル、アミン、直鎖もしくは分岐鎖アルキル（Ｃ１−Ｃ１２）アミン、直鎖もしくは分岐鎖（Ｃ１−Ｃ１２）アルキル、アルコキシ、直鎖もしくは分岐鎖アルコキシ（Ｃ１−Ｃ１２）アルキル、または置換もしくは非置換アリールであるが、但し、１つ以上のジハロゲンと反応して反応生成物を形成する式（Ｉ）の化合物のうちの少なくとも１つ、環ＡまたはＢのＲ２及びＲ３が、それらの炭素原子と一緒になって、縮合された置換もしくは非置換の６員芳香族環を形成することを条件とし、Ｒが、（Ｃ１−Ｃ１２）アルキル、エーテル部分、ポリエーテル部分、カルボニル、＞Ｃ＝Ｓ、＞Ｃ＝ＮＨ、置換もしくは非置換アリール、または置換もしくは非置換シクロアルキルである、接触させることと、基板上に金属をめっきすることと、を含む。
【００１６】
これらのポリマーは、小さな形体を有する基板及び様々な形体サイズを有する基板上であっても、基板にわたって実質的に水平な表面を有する金属層を提供する。本方法に従って析出される金属層は、従来のレベリング剤を使用する電気めっき浴からの金属析出物と比較して、改善された熱安定性を有する。更に、本方法は、金属めっき組成物が良好な付き回り性を有するように、貫通穴及びブラインドビア孔中に金属を効率的に析出する。
【発明を実施するための形態】
【００１７】
本明細書全体を通して使用される場合、文脈が別段明らかに示さない限り、以下の略称は、以下の意味を有する。Ａ＝アンペア、Ａ／ｄｍ２＝１平方デシメートル当たりアンペア＝ＡＳＤ、℃＝摂氏度、ｇ＝グラム、ｍｇ＝ミリグラム、ｐｐｍ＝百万分率、ｍｍｏｌ＝ミリモル、Ｌ＝リットル、Ｌ／ｍ＝１分当たりリットル、μｍ＝ミクロン＝マイクロメートル、ｍｍ＝ミリメートル、ｃｍ＝センチメートル、ＤＩ＝脱イオン化、ｍＬ＝ミリリットル、Ｍｗ＝重量平均分子量、及びＭｎ＝数平均分子量、及びｖ／ｖ＝体積対体積。別段述べられない限り、すべての量は重量パーセントである。すべての数値範囲は、かかる数値範囲が合計１００％になるように制限されることが明らかである場合を除いて、包括的であり、任意の順序で組み合わせ可能である。
【００１８】
本明細書全体を通して使用される場合、「形体」は、基板上の形状を指す。「開口」は、貫通穴及びブラインドビアを含む陥凹した形体を指す。本明細書全体を通して使用される場合、「めっき」という用語は、金属電気めっきを指す。「部分」という用語は、官能基全体または下部構造としての官能基の部分のいずれかを含み得る分子またはポリマーの一部を意味する。「析出」及び「めっき」は、本明細書全体を通して互換的に使用される。「ハロゲン化物」は、「フッ化物」、「塩化物」、「臭化物」、及び「ヨウ化物」を指す。「促進剤」は、電気めっき浴のめっき速度を増加させる有機添加剤を指す。「抑制剤」は、電気めっきを行う間の金属のめっき速度を抑制する有機添加剤を指す。「レベラー」は、実質的に水平または平面な金属層を提供することができる有機化合物を指す。「レベラー」及び「レベリング剤」という用語は、本明細書全体を通して互換的に使用される。「プリント回路板」及び「プリント配線板」という用語は、本明細書全体を通して互換的に使用される。冠詞「ａ（１つの）」及び「ａｎ（１つの）」は、単数及び複数を指す。
【００１９】
ポリマーは、１つ以上のジハロゲンと、以下の式を有する１つ以上の化合物との反応生成物であり、
【００２０】
【化４】
2016538374.tif 000005
【００２１】
式中、環Ａ及びＢのＲ１、Ｒ２、及びＲ３は、同一または異なってもよく、かつ水素、チオール、直鎖もしくは分岐鎖チオ（Ｃ１−Ｃ１２）アルキル、ヒドロキシル、直鎖もしくは分岐鎖ヒドロキシ（Ｃ１−Ｃ１２）アルキル、一級、二級、もしくは三級アミンなどのアミン、直鎖もしくは分岐鎖アルキル（Ｃ１−Ｃ１２）アミン、直鎖もしくは分岐鎖（Ｃ１−Ｃ１２）アルキル、アルコキシ、直鎖もしくは分岐鎖アルコキシ（Ｃ１−Ｃ１２）アルキル、または置換もしくは非置換アリールであってもよいが、但し、１つ以上のジハロゲンと反応して反応生成物を形成する式（Ｉ）の化合物のうちの少なくとも１つ、環ＡまたはＢのＲ２及びＲ３が、それらの炭素原子と一緒になって、縮合された置換もしくは非置換の６員芳香族環を形成することを条件とし、好ましくは、環ＡのＲ２及びＲ３、ならびに環ＢのＲ２及びＲ３は、縮合された置換もしくは非置換の６員環であり、Ｒは、以下の式を有する部分であり、
【００２２】
【数１】
2016538374.tif 000006
【００２３】
式中、ｒは、１〜１０の整数、エーテル部分、ポリエーテル部分、カルボニル、＞Ｃ＝Ｓ、＞Ｃ＝ＮＨ、置換もしくは非置換アリールまたは置換もしくは非置換シクロアルキルである。好ましくは、Ｒ１、Ｒ２、及びＲ３は、同一であるかまたは異なり、かつ水素、ヒドロキシル、直鎖もしくは分岐鎖ヒドロキシ（Ｃ１−Ｃ５）アルキル、一級アミン、直鎖もしくは分岐鎖（Ｃ１−Ｃ５）アルキル、またはアルコキシであり、より好ましくは、Ｒ１、Ｒ２、及びＲ３は、同一であるかまたは異なり、かつ水素、ヒドロキシル、ヒドロキシ（Ｃ１−Ｃ３）アルキル、または（Ｃ１−Ｃ３）アルキルであり、最も好ましくは、Ｒ１、Ｒ２、及びＲ３は、同一であるかまたは異なり、かつ水素、ヒドロキシル、または（Ｃ１−Ｃ２）アルキルである。好ましくは、Ｒは、部分
【００２４】
【数２】
2016538374.tif 000007
【００２５】
エーテル部分またはポリエーテル部分であり、より好ましくは、Ｒは、式（ＩＩ）の部分及びポリエーテル部分であり、最も好ましくは、Ｒは、式（ＩＩ）の部分であり、ｒは、好ましくは１〜６の整数であり、より好ましくは、ｒは、１〜４の整数である。
【００２６】
エーテル部分は、
【００２７】
【数３】
2016538374.tif 000008
【００２８】
を含むが、これに限定されず、
ポリエーテル部分は、
【数４】
2016538374.tif 000009
【００２９】
を含むが、これらに限定されず、
式中、ｎ及びｍは、同一または異なってもよく、かつ１〜１２の整数であり、ｐは、２〜１２の整数であり、ｑは、１〜１２の整数である。好ましくは、ｎ及びｍは、同一であるかまたは異なり、かつ１〜１０であり、より好ましくは１〜５である。好ましくは、ｐは、２〜１０の整数、より好ましくは、２〜４の整数であり、ｑは、好ましくは、１〜１０の整数、より好ましくは１〜４の整数である。
【００３０】
アリール部分は、
【００３１】
【化５】
2016538374.tif 000010
【００３２】
を含むが、これに限定されず、
式中、Ｒ４、Ｒ５、Ｒ６、Ｒ７、Ｒ８、及びＲ９は、異なるの同一であり、これらは、水素、直鎖もしくは分岐鎖（Ｃ１−Ｃ１２）アルキル、ヒドロキシル、カルボキシル、チオ、アルコキシ、一級、二級、もしくは三級アミン、アルデヒド、ケトン、または部分
【００３３】
【数５】
2016538374.tif 000011
【００３４】
を含み得るが、これらに限定されず、
式中、ｒは、上に定義したとおりであるが、但し、Ｒ４、Ｒ５、Ｒ６、Ｒ７、Ｒ８、及びＲ９のうちの２つが、アリール部分（ＶＩ）を上の式（Ｉ）の環Ａ及びＢの窒素に共有結合によって連結させるように同時に部分（ＩＩ）であり、２つの部分が、互いにパラまたはメタであることを条件とする。好ましくは、Ｒ４、Ｒ５、Ｒ６、Ｒ７、Ｒ８、及びＲ９は、同一であるかまたは異なり、かつ水素、直鎖もしくは分岐鎖（Ｃ１−Ｃ５）アルキル、ヒドロキシル、一級アミン、または式（ＩＩ）の部分であり、式中、ｒは上に定義されるが、但し、Ｒ４、Ｒ５、Ｒ６、Ｒ７、Ｒ８、及びＲ９のうちの２つが、同時に部分（ＩＩ）であり、これら２つの部分が、互いにパラまたはメタであることを条件とし、より好ましくは、Ｒ４、Ｒ５、Ｒ６、Ｒ７、Ｒ８、及びＲ９が、同一であるかまたは異なり、かつ水素、ヒドロキシル、または式（ＩＩ）の部分であり、式中、ｒは、上に定義されるが、但し、Ｒ４、Ｒ５、Ｒ６、Ｒ７、Ｒ８、及びＲ９のうちの２つが、同時に部分（ＩＩ）であり、これら２つの部分が、互いにパラまたはメタであることを条件とし、好ましくは、ｒは、１〜６の整数であり、より好ましくは、それは１〜４の整数である。
【００３５】
シクロアルキル部分は、
【００３６】
【化６】
2016538374.tif 000012
【００３７】
を含むが、これらに限定されず、
式中、Ｒ１０、Ｒ１０’、Ｒ１１、Ｒ１１’、Ｒ１２、Ｒ１２’、Ｒ１３、Ｒ１３’、Ｒ１４、Ｒ１４’、Ｒ１５、及びＲ１５’は、同一または異なってもよく、水素、直鎖もしくは分岐鎖（Ｃ１−Ｃ１２）アルキル、ヒドロキシル、カルボキシル、チオ、アルコキシ、一級、二級、もしくは三級アミン、アルデヒド、ケトン、または部分
【００３８】
【数６】
2016538374.tif 000013
【００３９】
を含み得るが、これらに限定されず、
式中、ｒは、上に定義したとおりであるが、但し、Ｒ１０、Ｒ１０’、Ｒ１１、Ｒ１１’、Ｒ１２、Ｒ１２’、Ｒ１３、Ｒ１３’、Ｒ１４、Ｒ１４’、Ｒ１５、及びＲ１５’のうちの２つが、アリール部分（ＶＩ）を上の式（Ｉ）の環Ａ及びＢの窒素に共有結合によって連結させるように同時に部分（ＩＩ）であり、これら２つの部分が、異なる炭素上にあり、かつ互いにパラまたはメタであることを条件とする。好ましくは、Ｒ１０、Ｒ１０’、Ｒ１１、Ｒ１１’、Ｒ１２、Ｒ１２’、Ｒ１３、Ｒ１３’、Ｒ１４、Ｒ１４’、Ｒ１５、及びＲ１５’は、同一であるかまたは異なり、かつ水素、直鎖もしくは分岐鎖（Ｃ１−Ｃ５）アルキル、ヒドロキシル、一級アミン、または式（ＩＩ）の部分であるが、但し、Ｒ１０、Ｒ１０’、Ｒ１１、Ｒ１１’、Ｒ１２、Ｒ１２’、Ｒ１３、Ｒ１３’、Ｒ１４、Ｒ１４’、Ｒ１５、及びＲ１５’のうちの２つが、同時に部分（ＩＩ）であり、これら２つの部分が、異なる炭素上にあり、かつ互いにパラまたはメタであることを条件とし、より好ましくは、Ｒ１０、Ｒ１０’、Ｒ１１、Ｒ１１’、Ｒ１２、Ｒ１２’、Ｒ１３、Ｒ１３’、Ｒ１４、Ｒ１４’、Ｒ１５、及びＲ１５’は、同一であるかまたは異なり、かつ水素、直鎖もしくは分岐鎖（Ｃ１−Ｃ４）アルキル、ヒドロキシル、または式（ＩＩ）の部分であるが、但し、Ｒ１０、Ｒ１０’、Ｒ１１、Ｒ１１’、Ｒ１２、Ｒ１２’、Ｒ１３、Ｒ１３’、Ｒ１４、Ｒ１４’、Ｒ１５、及びＲ１５’のうちの２つが、同時に部分（ＩＩ）であり、これら２つの部分が、異なる炭素上にあり、かつ互いにパラまたはメタであることを条件として、好ましくは、ｒは、１〜６、より好ましくは１〜４の整数である。
【００４０】
式（Ｉ）の化合物を調製する方法は限定されないが、これらは、典型的には、６員環に縮合された複素環を含有する５員窒素を含む置換または非置換ベンズイミダゾールをジハロゲン化合物と反応させることによって調製される。かかるベンズイミダゾールは、
【００４１】
【化７】
2016538374.tif 000014
【００４２】
を含むが、これに限定されず、
式中、Ｒ１は上に定義され、Ｒ１’は水素であり、Ｒ１６、Ｒ１７、Ｒ１８、及びＲ１９は、水素、ヒドロキシル、アミノ、アミド、直鎖もしくは分岐鎖ヒドロキシ（Ｃ１−Ｃ１０）アルキル、直鎖もしくは分岐鎖（Ｃ１−Ｃ１０）アルコキシ、ハロゲン化物、直鎖もしくは分岐鎖ハロ（Ｃ１−Ｃ１０）アルキル、−ＮＨ２、一級、二級、もしくは三級直鎖もしくは分岐鎖（Ｃ１−Ｃ１２）アルキルアミン、アルデヒド、ケトン、カルボキシル、直鎖もしくは分岐鎖カルボキシ（Ｃ１−Ｃ１０）アルキル、直鎖もしくは分岐鎖（Ｃ１−Ｃ２０）アルキル、または置換もしくは非置換アリールを含むが、これらに限定されない。好ましくは、Ｒ１６、Ｒ１７、Ｒ１８、及びＲ１９は、水素、ヒドロキシル、−ＮＨ２、一級もしくは二級直鎖もしくは分岐鎖（Ｃ１−Ｃ５）アルキルアミン、カルボキシル、直鎖もしくは分岐鎖カルボキシ（Ｃ１−Ｃ５）アルキル、または直鎖もしくは分岐鎖（Ｃ１−Ｃ５）アルキルであり、より好ましくは、Ｒ１６、Ｒ１７、Ｒ１８、及びＲ１９は、水素、ヒドロキシル、−ＮＨ２、カルボキシル、または（Ｃ１−Ｃ３）アルキルである。最も好ましくは、Ｒ１６、Ｒ１７、Ｒ１８、及びＲ１９は、水素またはヒドロキシルである。ジハロゲンは、以下の式を有する化合物を含むが、これに限定されず、
【００４３】
【数７】
2016538374.tif 000015
【００４４】
式中、Ｒは、上に定義され、Ｘは、塩素、臭素、フッ素、及びヨウ素から選択されるハロゲンである。好ましくは、ハロゲンは、塩素、臭素、及びフッ素であり、より好ましくは、ハロゲンは、塩素及び臭素であり、最も好ましくは、ハロゲンは、臭素である。
【００４５】
式（ＩＸ）のベンズイミダゾールと式（Ｘ）のジハロゲンとの反応生成物は、以下のジベンズイミダゾールの一般式を有し、
【００４６】
【化８】
2016538374.tif 000016
【００４７】
式中、Ｒ、Ｒ１、Ｒ１６、Ｒ１７、Ｒ１８、及びＲ１９は、上に定義したとおりである。
【００４８】
イミダゾールは、以下の式を有するものを含むが、これに限定されず、
【００４９】
【化９】
2016538374.tif 000017
【００５０】
式中、Ｒ１、Ｒ１’、Ｒ２、及びＲ３は、上に定義したとおりである。イミダゾール化合物は、その後、上の式（Ｘ）のジハロゲンと反応して、以下の式を有するジミダゾールを形成し、
【００５１】
【化１０】
2016538374.tif 000018
【００５２】
式中、Ｒ、Ｒ１、Ｒ２、及びＲ３は、上に定義したとおりである。
【００５３】
あるいは、式（ＩＸ）のベンズイミダゾール及び式（ＸＩＩ）のイミダゾールは、共に式（Ｘ）のジハロゲンと反応して、以下の式のベンズイミダゾール部分及びイミダゾール部分を有する化合物を形成してもよく、
【００５４】
【化１１】
2016538374.tif 000019
【００５５】
式中、Ｒ、Ｒ１、Ｒ２、Ｒ３、Ｒ１６、Ｒ１７、Ｒ１８、及びＲ１９は、上に定義したとおりである。
【００５６】
上記の化合物を形成するための反応条件及びパラメータは、所望される化合物の量に応じて異なり得る。使用される試薬の量は、小規模な実験によって、また化学文献に開示されている合成方法を使用して、当業者によって容易に決定され得る。典型的には、ベンズイミダゾールまたはイミダゾール：ジハロゲンのモル比は、１：１〜２：１の範囲である。一般的に、ベンズイミドゾール、イミダゾール、またはこれらの組み合わせは、塩類似水素化物などの強塩基、典型的には水素化ナトリウムと混合される。混合物は、極性エーテルなどの有機溶媒、典型的にはテトラヒドロフラン、またはジメチルホルムアミドなどの他の従来の有機溶媒中に溶解される。混合は、水素ガスの生成が終わるまで、冷却しながら十分な時間行われる。１つ以上のジハロゲンは、その後、混合物に添加され、反応物の混合は、生成物の沈殿が形成されるまで室温にて行われる。典型的には、混合は、１０時間〜１５時間行われる。溶媒は、蒸発によって沈殿物から除去され得る。
【００５７】
式（Ｉ）、（ＸＩ）、（ＸＩＩＩ）、及び（ＸＩＶ）において上に記載されるベンズイミダゾール部分及びイミダゾール部分を含有する化合物は、その後、以下の一般式を有する１つ以上のジハロゲンと反応して、ポリマーを形成する。
【００５８】
【数８】
2016538374.tif 000020
【００５９】
式中、Ｘは、上に定義したとおりであり、Ｒ’は、上に定義したＲと同じ部分を含み、以下の部分を更に含むが、これらに限定されず、
【００６０】
【数９】
2016538374.tif 000021
式中、ｔは、１〜１０、好ましくは１〜５、より好ましくは１〜３の整数であり、
【００６１】
【数１０】
2016538374.tif 000022
【００６２】
式中、Ｒ”１及びＲ”２は、同一であるかまたは異なり、かつ水素、直鎖もしくは分岐鎖（Ｃ１−Ｃ４）アルキル、またはヒドロキシル、好ましくは水素または（Ｃ１−Ｃ２）アルキル、より好ましくは水素またはメチルを含むが、これらに限定されず、ｕ及びｖは、同一であるまたは異なり、１〜１０、好ましくは１〜５、より好ましくは１〜３の整数であり、Ｒ”は、シクロアルキル、好ましくはシクロへキシルアルキル、またはアリール、好ましくはフェニルである。
【００６３】
ポリマーを含有するベンズイミダゾール部分を形成するための反応条件及びパラメータは、所望されるポリマーの量に応じて異なり得る。使用される試薬の量は、小規模な実験によって、また化学文献に開示されている合成方法を使用して、当業者によって容易に決定され得る。典型的には、ジベンズイミダゾールまたはジイミダゾール：ジハロゲンのモル比は、１：０．１〜１：５、好ましくは１：０．１〜１：３、より好ましくは１：０．１〜１：２の範囲である。一般的に、ジベンズイミドゾール、ジイミダゾール、またはこれらの組み合わせと、１つ以上のジハロゲンとは、極性エーテルなどの有機溶媒、典型的にはテトラヒドロフラン、またはジメチルホルムアミドなどの他の従来の有機溶媒中に溶解される。混合は、１２時間〜３０時間、７０℃〜１２０℃、好ましくは９０℃〜１１０℃の温度で行われる。ポリマー生成物は、その後、有機溶媒で洗浄される。
【００６４】
例示的なポリマーは、以下の一般式を有し、
【００６５】
【化１２】
2016538374.tif 000023
【００６６】
式中、Ｒ、Ｒ’、Ｒ１、Ｒ２、Ｒ３、Ｒ１６、Ｒ１７、Ｒ１８、Ｒ１９、及びＸは、上に定義したとおりであり、ｚは、２以上、好ましくは５〜２０、より好ましくは５〜１０の整数である。
【００６７】
本めっき組成物及び方法は、プリント回路板などの基板上に、実質的に水平なめっきされた金属層を提供するのに有用である。また、本めっき組成物及び方法は、基板内の開口を金属で充填するのに有用である。本金属析出物は、実質的に亀裂がなく、良好な付き回り性を有する。
【００６８】
上記の反応生成物を含有する金属めっき浴を用いて電気めっきされ得る基板としては、プリント配線板、集積回路、半導体パッケージ、リードフレーム、及び相互接続が挙げられるが、これらに限定されない。集積回路基板は、二重ダマシン製造プロセスにおいて使用されるウェハであり得る。かかる基板は、典型的には、ある数の形体、特に様々なサイズを有する開口を含む。ＰＣＢ内の貫通穴は、直径５０μｍ〜３５０μｍなどの様々な直径を有し得る。かかる貫通穴の深さは、３５μｍ〜１００μｍなど異なり得る。ＰＣＢは、最大２００μｍ以上などの多様なサイズを有するブラインドビアを含み得る。
【００６９】
従来の金属めっき組成物が使用され得る。本金属めっき組成物は、金属イオン源、電解質、及びレベリング剤を含有し、レベリング剤は、式（Ｉ）の１つ以上の化合物と、１つ以上のジハロゲンとの反応生成物である。本金属めっき組成物は、ハロゲン化イオン源、促進剤、及び抑制剤を含有し得る。組成物から電気めっきされ得る金属としては、銅、スズ、及びスズ／銅合金が挙げられるが、これらに限定されない。
【００７０】
好適な銅イオン源は、銅塩であり、硫酸銅、塩化銅などのハロゲン化銅、酢酸銅、硝酸銅、ホウフッ化銅、アルキルスルホン酸銅、アリールスルホン酸銅、スルファミン酸銅、及びグルコン酸銅を含むが、これらに限定されない。例示的なアルキルスルホン酸銅としては、アルキルスルホン酸銅（Ｃ１−Ｃ６）、より好ましくはアルキルスルホン酸銅（Ｃ１−Ｃ３）が挙げられる。好ましいアルキルスルホン酸銅は、メタンスルホン酸銅、エタンスルホン酸銅、及びプロパンスルホン酸銅である。例示的なアリールスルホン酸銅としては、フェニルスルホン酸銅、フェノールスルホン酸銅、及びｐ−トルエンスルホン酸銅が挙げられるが、これらに限定されない。銅イオン源の混合物が使用され得る。当業者であれば、銅イオン以外の金属イオンの１つ以上の塩が、有利に本電気めっき浴に添加されてもよいことを理解し得る。典型的には、銅塩は、めっき溶液の１０〜１８０ｇ／Ｌの銅金属の量を提供するのに十分な量で存在する。
【００７１】
好適なスズ化合物には、ハロゲン化スズなどの塩、硫酸スズ、メタンスルホン酸スズなどのアルカンスルホン酸スズ、フェニルスルホン酸スズなどのアリールスルホン酸スズ、フェノールスルホン酸スズ、トルエンスルホン酸スズ、及びアルカノールスルホン酸スズが挙げられるが、これらに限定されない。これらの電解質組成物中のスズ化合物の量は、典型的には、５〜１５０ｇ／Ｌの範囲内のスズ含有量を提供する量である。スズ化合物の混合物が使用され得る。
【００７２】
本発明に有用な電解質は、アルカリ性または酸性であり得る。典型的には、電解質は酸性である。好適な酸性電解質としては、硫酸、酢酸、ホウフッ化水素酸、メタンスルホン酸、エタンスルホン酸、プロパンスルホン酸、及びトリフルオロメタンスルホン酸などのアルカンスルホン酸、フェニルスルホン酸、フェノールスルホン酸、及びトルエンスルホン酸などのアリールスルホン酸、スルファミン酸、塩酸、ならびにリン酸が挙げられるが、これらに限定されない。酸の混合物が本金属めっき浴中で使用され得る。好ましい酸としては、硫酸、メタンスルホン酸、エタンスルホン酸、プロパンスルホン酸、及びこれらの混合物が挙げられる。酸は、１〜３００ｇ／Ｌの範囲内の量で存在し得る。電解質は、一般的に様々な供給源から市販されており、更なる精製なしで使用され得る。
【００７３】
かかる電解質は、任意選択でハロゲン化イオン源を含有してもよい。典型的には、塩化イオンが使用される。例示的な塩化イオン源としては、塩化銅、塩化スズ、及び塩酸が挙げられる。本発明において、多様なハロゲン化イオン濃度が使用され得る。典型的には、ハロゲン化イオン濃度は、めっき浴を基準として０〜１００ｐｐｍの範囲内である。かかるハロゲン化イオン源は、一般的に市販されており、更なる精製なしで使用され得る。
【００７４】
本めっき組成物は、促進剤を含有することが好ましい。任意の促進剤（増白剤ともまた称される）が、本発明における使用に好適である。かかる促進剤は、当業者にとって既知である。促進剤としては、Ｎ，Ｎ−ジメチル−ジチオカルバミン酸−（３−スルホプロピル）エステル、３−メルカプト−プロピルスルホン酸−（３−スルホプロピル）エステル、３−メルカプト−プロピルスルホン酸ナトリウム塩、３−メルカプト−１−プロパンスルホン酸カリウム塩との炭酸−ジチオ−ｏ−エチルエステル−ｓ−エステル、ビス−スルホプロピルジスルフィド、３−（ベンゾチアゾリル−ｓ−チオ）プロピルスルホン酸ナトリウム塩、ピリジニウムプロピルスルホベタイン、１−ナトリウム−３−メルカプトプロパン−１−スルホン酸塩、Ｎ，Ｎ−ジメチル−ジチオカルバミン酸−（３−スルホエチル）エステル、３−メルカプト−エチルプロピルスルホン酸−（３−スルホエチル）エステル、３−メルカプト−エチルスルホン酸ナトリウム塩、３−メルカプト−１−エタンスルホン酸カリウム塩との炭酸−ジチオ−ｏ−エチルエステル−ｓ−エステル、ビス−スルホエチルジスルフィド、３−（ベンゾチアゾリル−ｓ−チオ）エチルスルホン酸ナトリウム塩、ピリジニウムエチルスルホベタイン、及び１−ナトリウム−３−メルカプトエタン−１−スルホン酸塩が挙げられるが、これらに限定されない。促進剤は、様々な量で使用され得る。一般的に、促進剤は、０．１ｐｐｍ〜１０００ｐｐｍの量で使用される。
【００７５】
金属めっき速度を抑制することができる任意の化合物が、電気めっき組成物中で抑制剤として使用され得る。好適な抑制剤としては、エチレンオキシド−プロピレンオキシド（「ＥＯ／ＰＯ」）コポリマー及びブチルアルコール−エチレンオキシド−プロピレンオキシドコポリマーを含む、ポリプロピレングリコールコポリマー及びポリエチレングリコールコポリマーが挙げられるが、これらに限定されない。好適なブチルアルコール−エチレンオキシド−プロピレンオキシドコポリマーは、１００〜１００，０００、好ましくは５００〜１０，０００の重量平均分子量を有するものである。かかる抑制剤が使用される場合、それらは、典型的には、組成物の重量を基準として１〜１０，０００ｐｐｍ、より典型的には、５〜１０，０００ｐｐｍの範囲内の量で存在する。
【００７６】
他のＭｎ値を有する反応生成物が使用され得るが、一般的に、式（Ｉ）の化合物と１つ以上のジハロゲンとの反応生成物は、５００〜５０，０００、典型的には１０００〜２０，０００、好ましくは２０００〜１０，０００の数平均分子量（Ｍｎ）を有する。かかる反応生成物は、他のＭｗ値が使用され得るが、１０００〜５０，０００、好ましくは５０００〜３０，０００の範囲内の重量平均分子量（Ｍｗ）値を有し得る。
【００７７】
金属電気めっき組成物中で使用される反応生成物（レベリング剤）の量は、選択される特定のレベリング剤、電気めっき組成物中の金属イオンの濃度、使用される特定の電解質、電解質の濃度、及び印加される電流密度に依存する。一般的に、電気めっき組成物中のレベリング剤の総量は、めっき組成物の総重量を基準として０．０１ｐｐｍ〜５，０００ｐｐｍであるが、それより多いか、または少ない量が使用されてもよい。好ましくは、レベリング剤の総量は、０．１〜１０００ｐｐｍ、より好ましくは０．１〜５００ｐｐｍである。
【００７８】
電気めっき組成物は、構成成分を任意の順序で組み合わせることによって調製され得る。金属イオン源、水、電解質、及び任意選択でハロゲン化イオン源などの無機構成成分が、まず浴容器に添加され、その後、レベリング剤、促進剤、抑制剤、及び任意の他の有機構成成分などの有機構成成分が添加されることが好ましい。
【００７９】
電気めっき組成物は、任意選択で第２のレベリング剤を含有してもよい。かかる第２のレベリング剤は、従来のレベリング剤であってもよい。本レベリング剤との組み合わせで使用され得る好適な従来のレベリング剤としては、Ｓｔｅｐらの米国特許第６，６１０，１９２号、Ｗａｎｇらの同第７，１２８，８２２号、Ｈａｙａｓｈｉらの同第７，３７４，６５２号、及びＨａｇｉｗａｒａらの同第６，８００，１８８号に開示されるものが挙げられるが、これらに限定されない。かかるレベリング剤の組み合わせは、レベリング能力及び付き回り性を含むめっき浴の特性を目的に合わせるために使用され得る。
【００８０】
典型的には、めっき組成物は、１０℃〜６５℃以上の温度で使用され得る。好ましくは、めっき組成物の温度は、１０℃〜３５℃、より好ましくは１５℃〜３０℃である。
【００８１】
一般的に、金属電気めっき組成物は使用中に撹拌される。任意の好適な撹拌方法が使用され得、かかる方法は当該技術分野において既知である。好適な撹拌方法としては、エアスパージング、ワークピース撹拌、及びインピンジメントが挙げられるが、これらに限定されない。
【００８２】
典型的には、基板は、基板をめっき組成物と接触させることによって電気めっきされる。基板は、典型的には、陰極として機能する。めっき組成物は、可溶性または不溶性であり得る陽極を含む。電位は、典型的には、陰極に印加される。十分な電流密度が印加され、基板、充填ブラインドビア、及び／または貫通穴上に所望される厚さを有する金属層を析出するのに十分な時間、めっきが実行される。電流密度としては、０．０５Ａ／ｄｍ２〜１０Ａ／ｄｍ２の範囲が挙げられるが、これに限定されず、これより高い、及び低い電流密度が使用されてもよい。特定の電流密度は、一部にはめっきされる基板及び選択されるレベリング剤に依存する。かかる電流密度選択は、当業者の能力の範囲内である。
【００８３】
本発明の利点は、ＰＣＢ上に実質的に水平な金属析出物が得られることである。「実質的に水平な」金属層とは、ステップ高、すなわち非常に小さい密な開口の領域と、開口を有さないまたは実質的に有さない領域との間の差が、５μｍ未満、好ましくは１μｍ未満であることを意味する。ＰＣＢ内の貫通穴及び／またはブラインドビアは、実質的に充填される。本発明の更なる利点は、多様な開口及び開口サイズが充填され得ることである。
【００８４】
付き回り性は、ＰＣＢ試料の表面にめっきされる金属の平均厚さと比較した、貫通穴の中央においてめっきされる金属の平均厚さの比率として定義され、パーセンテージとして報告される。付き回り性が高ければ高いほど、めっき組成物はより良好に貫通穴を充填することができる。本発明の金属めっき組成物は、≦６５％、好ましくは≦７０％の付き回り性を有する。本発明の金属めっき組成物はまた、多くの従来の金属めっき組成物と比較して、金属めっきされた基板の改善された熱安定性を示す。
【００８５】
本発明の方法がプリント回路板製造を参照しながら一般的に記載されている一方で、本発明は、本質的に水平または平面な金属析出物、及び充填された開口が所望されるあらゆる電解プロセスに有用であり得ることが認識される。かかるプロセスとしては、半導体パッケージ化及び相互接続製造が挙げられる。
【００８６】
以下の実施例は本発明を更に例示するように意図されているが、その範囲を限定するようには意図されていない。
【００８７】
実施例１（比較）
イミダゾール（６．８ｇ、１００ｍｍｏｌ）及び水素化ナトリウム（２．６４ｇ、１１ｍｍｏｌ）を、５０ｍＬの無水テトラヒドロフラン中に溶解した。混合物を撹拌し、水素ガスの形成が終わるまで氷浴中で２時間冷却した。１，４−ジブロモブタン（１０．８ｇ、５０ｍｍｏｌ）を添加し、混合物を室温で１２時間撹拌した。沈殿物を除去した後、溶媒を除去して、１，４−ビス（Ｎ−イミダゾリル）ブタンを得た。１Ｈ  ＮＭＲ（Ｂｒｕｋｅｒ、４００ＭＨｚ、Ｈ２Ｏ−ｄ２）による１，４−ビス（Ｎ−イミダゾリル）ブタンの分析は、以下のピークを示し、構造を確認した。δｐｐｍ：８．８１（ｓ、２Ｈ、Ｈａｒａｍ）、７．５１（ｍ、４Ｈ、Ｈａｒａｍ．）、４．２１（ｍ、４Ｈ、２×ＣＨ２−Ｎ）、４．２５７（ｍ、４Ｈ、２×ＣＨ２−ＮＨ）、及び１．８７−１．９０（ｍ、４Ｈ、２×ＣＨ２−ＣＨ２−ＮＨ）。
【００８８】
１，４−ビス（Ｎ−イミダゾリル）ブタン（２．１８ｇ、１０ｍｍｏｌ）及び１，４−ジブロモブタン（２．１６ｇ、１０ｍｍｏｌ）を、ジメチルホルムアミド中に溶解し、混合物を１００℃で２４時間加熱した。結果として生じた沈殿物（生成物Ａ）を濾過によって収集し、酢酸エチルによって洗浄した。Ｍｎが４，２２４であると決定し、Ｍｗが７，６０６であると決定した。
【００８９】
実施例２
ベンズイミダゾール（１１．８ｇ、１００ｍｍｏｌ）及び水素化ナトリウム（２．６４ｇ、１１ｍｍｏｌ）を、５０ｍＬの無水テトラヒドロフラン中に溶解した。混合物を撹拌し、水素ガスの形成が終わるまで氷浴中で２時間冷却した。１，４−ジブロモブタン（１０．８ｇ、５０ｍｍｏｌ）を添加し、混合物を室温で１２時間撹拌した。沈殿物を除去した後、溶媒を蒸発によって除去して、１，４−ビス（Ｎ−ベンズイミダゾリル）ブタンを得た。１Ｈ  ＮＭＲ（Ｂｒｕｋｅｒ、４００ＭＨｚ、Ｈ２Ｏ−ｄ２）による１，４−ビス（Ｎ−イミダゾリル）ブタンの分析は、以下のピークを示し、構造を確認した。δｐｐｍ：８．０７（ｓ、２Ｈ、Ｈａｒａｍ）、７．６２５（ｍ、２Ｈ、Ｈａｒｏｍ．）、７．４４７（ｍ、２Ｈ、Ｈａｒｏｍ）、７．２３８（ｍ、４Ｈ、Ｈａｒｏｍ）、４．８９（ｍ、４Ｈ、２×ＣＨ２−Ｎ）、４．２５（ｍ、４Ｈ、２×ＣＨ２−ＮＨ）、及び１．８７（ｍ、４Ｈ、２×ＣＨ２−ＣＨ２−ＮＨ）。
【００９０】
１，４−ビス（Ｎ−ベンズイミダゾリル）ブタン（１．１６ｇ、４ｍｍｏｌ）、１，４−ビス（Ｎ−イミダゾリル）ブタン（１．１４ｇ、６ｍｍｏｌ）、及び１，４−ジブロモブタンを、ジメチルホルムアミド中に溶解し、混合物を１００℃で２４時間加熱した。結果として生じた沈殿物（生成物１）を濾過によって収集し、酢酸エチルによって洗浄した。ベンズイミダゾリウム：イムダゾリウムのモル比は、ＮＭＲ結果によると、生成物１中で０．８２であった。Ｍｎが３，３４８であると決定し、Ｍｗが１８，６０２であると決定した。
【００９１】
実施例３：
ベンズイミダゾール（４．７２ｇ、４ｍｍｏｌ）、イミダゾール（４．０８ｇ、６ｍｍｏｌ）、及び水素化ナトリウム（２．６４ｇ、１１ｍｍｏｌ）を、５０ｍＬの無水テトラヒドロフラン中に溶解した。混合物を撹拌し、水素ガスの形成が終わるまで氷浴中で２時間冷却した。１，４−ジブロモブタン（１０．８ｇ、５０ｍｍｏｌ）を添加し、混合物を室温で１２時間撹拌した。沈殿物を濾過によって除去した後、５０ｍｌのジメチルホルムアミド及び１０．８ｇの１，４−ジブロモブタン（５０ｍｍｏｌ）を添加した。混合物を１００℃で２４時間加熱した。結果として生じた沈殿物（生成物２）を濾過によって収集し、酢酸エチルによって洗浄した。ベンズイミダゾリウム：イムダゾリウムのモル比は、ＮＭＲ結果によると、この生成物中では１．２７であった。Ｍｎが３，４０７であると決定し、Ｍｗが１２，５８１であると決定した。
【００９２】
実施例４
表１の式を有する銅電気めっき浴を６つ調製した。
【００９３】
【表１】
2016538374.tif 000024
【００９４】
銅電気めっき浴をハーリングセル内に配置し、以下の表２に開示される順序に従って、３００μｍの平均径を有する複数の貫通穴を有する厚さ３．２ｍｍの銅被覆ＦＲ４／ガラスエポキシパネルを各ハーリングセル内に配置した。
【００９５】
【表２】
2016538374.tif 000025
【００９６】
貫通穴を有する各パネルの領域を切断し、取り付け、断面分割した。光学顕微鏡を使用して、各パネルの表面上で銅析出物の厚さ、及び貫通穴における平均厚さを測定した。断面分割後、貫通穴位置直径のために測定された厚さを調節した。パネルの表面にめっきされた金属の平均厚さと比較した、貫通穴の中央においてめっきされた金属の平均厚さの比率を決定することによって、付き回り性を計算した。パネルの平均付き回り性（ＴＰ）を表３に記録する。
【００９７】
ＩＰＣ（Ｎｏｒｔｈｂｒｏｏｋ，Ｉｌｌｉｎｏｉｓ，Ｕ．Ｓ．Ａ．）によって発行された、産業標準手順ＩＰＣ−ＴＭ−６５０−２．６８  Ｔｈｅｒｍａｌ  Ｓｔｒｅｓｓ，Ｐｌａｔｅｄ−ｔｈｒｏｕｇｈ  ＨｏｌｅｓのＭａｙ  ２００４，ｒｅｖｉｓｉｏｎ  Ｅに従って、亀裂パーセントを決定した。
【００９８】
【表３】
2016538374.tif 000026
【００９９】
イミダゾール部分のみを含有するレベラーを含んだ銅電気めっき浴でめっきしたパネルは亀裂を示さなかったが、ベンズイミダゾール部分を有するレベラーを含んだ銅電気めっき浴はより高い付き回り性を有した。実施例１のレベラーは、５８．９％及び６１．９％のみのＴＰ％値を有した。対照的に、実施例２及び３のレベラーは、６７．７％、７１．１％、７５．９％、及び８８％のＴＰ％値を有した。したがって、ベンズイミダゾール部分を有するレベラーは、改善された付き回り性を有した。
【国際調査報告】
2016538374.tif 000030
2016538374.tif 000031